(57)【要約】電磁波遮蔽用シート１は透明な基材１１と、透明な基材の一方の面へ設けられた少なくとも接着剤層１３、防錆層２５Ａ、メッシュ状の金属層２１とを有している。また、金属層２１と防錆層２５Ａとの間に黒化処理層２３Ａが設けられている。メッシュ状の金属層２１の少なくとも開口部１０５が樹脂で充填され、金属層２１面が実質的に平坦化状態となっている。
2004016060.tif 000002
【特許請求の範囲】
【請求項１】
電磁波遮蔽用シートにおいて、
透明な基材と、
基材の一方の面に設けられた透明な防錆層と、
防錆層上に設けられ、開口部を形成するライン部を有するメッシュ状の金属層を備え、
防錆層は、ライン部と開口部に対応する部分の両方に設けられていることを特徴とする電磁波遮蔽用シート。
【請求項２】
金属層のライン部のライン幅は５〜２５μｍ、ライン部間のピッチは１５０〜５００μｍとなっていることを特徴とする請求項１記載の電磁波遮蔽用シート。
【請求項３】
金属層の一方の面に黒化処理層が設けられていることを特徴とする請求項１記載の電磁波遮蔽用シート。
【請求項４】
金属層の基材と反対面に、追加防錆層が設けられていることを特徴とする請求項１記載の電磁波遮蔽用シート。
【請求項５】
メッシュ状の金属層の開口部に透明樹脂が充填されて、金属層と透明樹脂とが平坦状となることを特徴とする請求項１記載の電磁波遮蔽用シート。
【請求項６】
メッシュ状の金属層の開口部へ充填される透明樹脂は、可視光線中の波長５７０〜６０５ｎｍ帯域の光を吸収する色調補正用光線吸収剤及び／又は近赤外線の波長８００〜１１００ｎｍ帯域の光を吸収する近赤外線吸収剤を含有することを特徴とする請求項５記載の電磁波遮蔽用シート。
【請求項７】
基材または追加防錆層のいずれかの外方に、可視光線中の波長５７０〜６０５ｎｍ帯域の光を吸収する色補正用光線吸収剤層及び／又は近赤外線の波長８００〜１１００ｎｍ帯域の光を吸収する近赤外線吸収剤層を設けたことを特徴とする請求項４記載の電磁波遮蔽用シート。
【発明の詳細な説明】
【技術分野】  本発明は、電磁波を遮蔽（シールドともいう）用のシートに関し、さらに詳しくは、ＣＲＴ、ＰＤＰなどのディスプレイの前面に配置して、ディスプレイから発生する電磁波を遮蔽し、かつ、ディスプレイの画像を良好に視認でき、金属層（薄膜）メッシュを用いた電磁波遮蔽用シートに関するものである。
【背景技術】  （技術の概要）近年、電気電子機器の機能高度化と増加利用に伴い、電磁気的なノイズ妨害（Ｅｌｅｃｔｒｏ  Ｍａｇｎｅｔｉｃ  Ｉｎｔｅｒｆｅｒｅｎｃｅ；ＥＭＩ）が増えている。電磁波ノイズは大きく分けて伝導ノイズと放射ノイズがある。伝導ノイズはノイズフィルタなどを用いる方法がある。一方、放射ノイズは電磁気的に空間を絶縁するため、筐体を金属にしたり、回路基板間に金属板を挿入したり、ケーブルを金属箔で巻きなどの方法がある。これらの方法は回路や電源ブロックの電磁波遮蔽の効果はあるが、ＣＲＴ、プラズマディスプレイパネル（以下ＰＤＰともいう）などの、ディスプレイ前面より発生する電磁波遮蔽用には、不透明であるため適さない。
プラズマディスプレイパネルは、データ電極と蛍光層を有するガラスと透明電極を有するガラスとの組合体であり、作動すると電磁波、近赤外線、及び熱が大量に発生する。通常、電磁波を遮蔽するためにプラズマディスプレイパネルの前面に前面板を設ける。ディスプレイ前面から発生する電磁波の遮蔽性は、３０ＭＨｚ〜１ＧＨｚにおける３０ｄＢ以上の機能が必要である。また、ディスプレイ前面より発生する波長８００〜１，１００ｎｍの近赤外線も、他のＶＴＲ、空調機の遠隔操作（リモートコントロール）装置などの機器を誤作動させるので、遮蔽する必要がある。さらに、ディスプレイの表示画像を視認しやすくするため、電磁波遮蔽用の金属メッシュ（ライン）部分が見えにくく、電磁波遮蔽用シートとしては適度な透明性（可視光透過性、可視光透過率）を有することが必要である。
さらにまた、プラズマディスプレイパネルは大型画面を特徴としており、例えば、３７型、４２型、さらに大型サイズもある。このため、電磁波遮蔽用シートのライン数は通常、縦及び横方向に数千本にも及んであり、ラインに囲まれた複数の開口部が設けられている。しかしながら、該開口部は、接着剤層がむき出しのため、エッチング時にエッチング液のアタックを受けてしまい、接着剤層が着色したり、また、エッチング後のレジスト膜を剥離するアルカリ性の剥離液で、接着剤層が劣化してしまうという問題点がある。
（先行技術）ディスプレイ画像の視認性を向上させるために、前面板は、電磁波遮蔽と適度な透明性（可視光の透過率）と、所望以外の着色がなく、剥離のない均一で安定したメッシュ構造が求められている。
メッシュ構造を有するものでは、基板／透明アンカ層／メッシュパターン状の無電解メッキ層からなる電磁波シールド材料が、特開平５−２８３８８９号公報で開示されている。また、電磁波遮蔽シートの金属メッシュをフォトレジスト法で形成する方法が、特開平０９−２９３９８９号公報で開示されている。さらには、銅箔に幾何学図形をフォトリソグラフイ法で形成した銅箔付きプラスチックフィルムをプラスチック板に積層した電磁波遮蔽構成体が、特開平１０−３３５８８５号公報で開示されている。しかしながら、いずれの方法でも、電磁波遮蔽シートもメッシュ構造を有しているが、防錆層があっても金属層のメッシュ部のみで、基材及び接着剤層の全面にわたって層が形成されていないし、全面に形成する示唆もされていない。さらにまた、通常、電磁波遮蔽用シートは、基材側が観察側となるので、接地用電極部からアースがとりにくいという欠点もある。
また、パターン（本発明のメッシュの相当する）の形成法が、パターン状レジストの上に黒色層とパターン状金属層を設け、レジストもろとも洗い流した後に防錆層を設けてなる、透明基体／黒色層／パターン状金属層／防錆層を有する電磁波シールド材が、特開平１１−２９８１８５号公報で開示されている。しかしながら、透明基体と黒色層又は金属層との間、及び開口部に、防錆層を設けることができないし、パターン（メッシュ）の形成はエッチング法でないので、高精細なメッシュはできないという問題もある。（腐食）工程の際のエッチング液の作用により、開口部に露出し透光部となる接着剤層乃至は基材が黄変等の着色を生じディスプレイの画像の色調に影響したり、或は接着剤層の接着力を低下せしめることが有った。又エッチング液中から接着剤層や基材中に浸透した金属イオン（Ｆｅ３＋等）により色補正用に接着剤中に添加した色素や近赤外吸収用の色素が劣化することも有った。又図７の如く、電磁波遮蔽用シートを、他の透明基材やディスプレイと接着剤を介して積層した際にメッシ開口部の凹部に気泡Ｂが残留し、気泡と接着剤との界面での光散乱により、ヘイズ（曇価）が上昇すると云う問題が有った。又この様な電磁波遮蔽用シートに、更に近赤外線吸収フィルター層を積層し、電磁波遮蔽性と近赤外線遮蔽性との両性能を有するフィルターを得ることが特開２０００−２２７５１５で開示されている。
しかし、電磁波遮蔽用シートの製造工程に、更に近赤外線吸収フィルターを接着剤を介して積層する工程が必要となり、工程数、材料費も増える。
【発明の開示】
そこで、本発明はこのような問題点を解消するためになされたものである。その目的は、ＣＲＴ、ＰＤＰなどのディスプレイの前面に配置して、ディスプレイから発生する電磁波、及び近赤外線の両方を遮蔽し、かつ、接着剤層中への気泡残留によるヘイズ上昇も無く、ディスプレイ画像の視認性に優れる電磁波遮蔽用シートを積層工程数を増やすこと無く安価に提供することである。
本発明は、電磁波遮蔽用シートにおいて、透明な基材と、基材の一方の面に設けられた透明な防錆層と、防錆層に設けられ、開口部を形成するライン部を有するメッシュ状の金属層を備え、防錆層は、ライン部と開口部に対応する部分との両方に設けられていることを特徴とする電磁波遮蔽用シートである。
本発明によれば、ＰＤＰなどのディスプレイの前面に配置して、ディスプレイから発生する電磁波を遮蔽し、かつ、メッシュのライン部分は非視認性で、電磁波遮蔽性、透明性の両特性を満たし、かつ、どちらの面を観察側にしてもよく、エッチングやレジスト剥離等の製造工程時に基材や接着剤層の変色、剥離等の劣化や変質が少なく、画像を長期にわたって良好に視認することができる電磁波遮蔽用シートが提供される。
本発明は、金属層のライン部のライン幅は５〜２５μｍ、ライン部間のピッチは１５０〜５００μｍとなっていることを特徴とする電磁波遮蔽用シートである。
本発明によれば、メッシュのライン部分は非視認性で、電磁波遮蔽性、透明性の両特性を満たす電磁波遮蔽用シートが提供される。
本発明は、金属層の一方の面に黒化処理層が設けられていることを特徴とする電磁波遮蔽用シートである。
本発明によれば、メッシュのライン部分は非視認性で、画像を良好に視認することができる電磁波遮蔽用シートが提供される。
本発明は、金属層の基材と反対面に、追加防錆層が設けられていることを特徴とする電磁波遮蔽用シートである。
本発明によれば、基材面をＰＤＰ側へ設置してもよく、電極の引き出し工数も減り、額縁状の黒印刷も要らず、画像の視認性はギラツキもなく、良好である電磁波遮蔽用シートが提供される。
本発明は、メッシュ状の金属層の開口部に透明樹脂が充填されて、金属層と透明樹脂とが平坦状となることを特徴とする電磁波遮蔽用シートである。
本発明によれば、開口部の凹凸が埋まって作業性に優れる電磁波遮蔽用シートが提供される。
本発明は、メッシュ状の金属層の開口部へ充填される透明樹脂は、可視光線中の波長５７０〜６０５ｎｍ帯域の光を吸収する色調補正用光線吸収剤及び／又は近赤外線の波長８００〜１１００ｎｍ帯域の光を吸収する近赤外線吸収剤を含有することを特徴とする電磁波遮蔽用シートである。
本発明は、基材または追加防錆層のいずれかの外方に、可視光線中の波長５７０〜６０５ｎｍ帯域の光を吸収する色調補正用光線吸収剤層及び／又は近赤外線の波長８００〜１１００ｎｍ帯域の光を吸収する近赤外線吸収剤層を設けたことを特徴とする電磁波遮蔽用シートである。
本発明によれば、ＰＤＰから発生する近赤外線及び電磁波の両方を遮蔽してこれらに起因する弊害を防ぎ、而も可塑光線は透過して、且つＰＤＰから発生するネオン原子の発光スペクトルに起因する黄〜橙色の発光を吸収し、画像の色調が橙色に着色することを防止して、ディスプレイ画像を良好に視認することができる電磁波遮蔽用シートが提供される。
【図面の簡単な説明】  図１は本発明の電磁波遮蔽用シートの平面図である。
図２は本発明の電磁波遮蔽用シートの一部を模式的に示す斜視図である。
図３Ａは図２のＡＡ断面図である。
図３Ｂは図２のＢＢ断面図である。
図４は導電材層の構成を説明する断面図である。
図５Ａは巻取りロール状での加工を説明する平面図である。
図５Ｂは巻取りロール状での加工を説明する断面図である。
図６はディスプレイ面へ貼着する本発明の電磁波遮蔽用シートの断面図である。
図７は被着体を有する電磁波遮蔽用シートを示す断面図である。
図８は電磁波遮蔽用シートの製造方法を示す図である。
【発明を実施するための最良の形態】  本発明の一実施態様について、図面を参照して詳細に説明する。
但し、本発明はこの形態のみに限定される訳では無い。
図１は、本発明の電磁波遮蔽用シートの平面図である。
図２は、本発明の電磁波遮蔽用シートの一部を模式的に示す斜視図である。
（全体の構成）図１に示すように、本発明の電磁波遮蔽用シート１は、透明な基材１１と、基材１１上に設けられたメッシュ部１０３と、メッシュ部１０３を囲む接地用枠部１０１とからなっている。このうちメッシュ部１０３は、図２に示すように、複数の開口部（セルともいう）１０５を有するライン部１０７からなっている。接地用枠部１０１はディスプレイへ設置した場合にアースがとられる。
また、ライン部１０７は透明な基材１１の一方の面へ接着剤層１３を介して接着されており、このライン部１０７は積層構造の導電材層１０９からなっている。尚、基材１１上に無電解メッキ、蒸着等により直接導電材層１０９を形成可能な場合には、接着剤層１３を省略しても良い。ライン部１０７は開口部１０５が平面内に於いて密に隣接配列した格子状のメッシュとなっている。
ライン部１０７と開口部１０５とによりメッシュ部１０３が構成されている。ライン部１０７の幅は、図２に示すようにライン幅Ｗと称し、ラインとラインとの間隔をピッチＰと称する。
図３Ａおよび図３Ｂは、図２のＡＡ断面図、及びＢＢ断面図である。
図４は、導電材層の構成を説明する断面図である。
（導電材層の構成）図３Ａは開口部を横断する断面を示し、開口部１０５とライン１０７が交互に構成され、図３Ｂはライン１０７を縦断する断面を示し、導電材層１０９からなるライン１０７が連続して形成されている。図３Ａ、図３Ｂ、図４に示すように、導電材層１０９は、金属層２１と、好ましくは、少なくとも金属層２１の観察面に設けられた黒化処理層２３Ａ又は２３Ｂとを有している。さらに好ましくは、黒化処理層２３Ａ及び／又は２３Ｂを覆うように、防錆層２５Ａ及び／又は２５Ｂを設けるが、防錆層は少なくとも黒化処理層２３Ａ側に設ければよい。又メッシュ部の開口部１０５にも存在する防錆層２５Ａは透明な層とする。メッシュ部のライン部１０７上へのみ設けられる防錆層２５Ｂは透明、或は不透明のいづれでも良い。
該防錆層２５Ａ、２５Ｂは金属層２１及び黒化処理２３Ａ、２３Ｂの防錆機能を持ち、かつ、黒化処理層２３Ａ、２３Ｂの脱落も防止する。また、驚くべきことに、該防錆層２５Ａ及び２５Ｂは、基材１１と接着剤層１３を介して積層した後は、該接着剤層１３を保護するのである。上述のように、必要に応じて、金属層２１の他方の面へも、黒化処理層２３Ｂ及び防錆層２５Ｂ（追加防錆層２５Ｂ）を設けてもよく、金属層２１の両面へ黒化処理層２３Ａ、２３Ｂ及び防錆層２５Ａ、２５Ｂを設けてもよい。一番好ましい形態としては、観察側へ黒化処理層２３Ａ及び防錆層２５Ａを設ける。
（発明のポイント）従来技術に於いては金属層２１のエッチングを更に防錆層に迄進行せしめて、ライン１０７部のみに防錆層２５Ａを残す。但し、本発明に於いては、エッチングを金属層２１全層がエッチング除去された時点で停止して防錆層２５Ａを基材１１側のメッシュの開口部１０５へも残しておく、即ち、全面に防錆層２５Ａが設けられている形態とすることで、該防錆層２５Ａが接着剤層１３を保護することを見出した。即ち、従来の開口部１０５では接着剤層１３がむき出しのため、エッチング時にエッチング液のアタックを受けて着色したり、また、エッチング後のレジスト膜を剥離するアルカリ性の剥離液で劣化、変質して接着力が低下したりするが、本発明の防錆層２５Ａがあると、この現象を防止することができ、さらに、エッチング液の鉄やナトリウムによる汚染や、これら金属（イオン）による光線吸収剤を変褪色させることを防止できる。
さらにまた、通常、電磁波遮蔽用シート１はその基材１１側を観察側とすることが多いが、本発明の電磁波遮蔽用シート１に於いて通常の場合黒化処理層２３Ａ面、必要に応じて両方の黒化処理層２３Ａ，２３Ｂに同質の防錆層２５Ａ，２５Ｂが設けられているために、黒化処理層２３Ｂを基材１１と反対面に設けても防錆層２５Ｂによって保護されているので、黒化処理層２３Ｂの粒子落ちなどが生じにくいため、どちら側でも観察側とすることが容易である。金属層２１を観察側とすると接地用枠部１０１（機能的には電極部である）が露出しているので、アースがとり易い。なお、防錆層（追加防錆層）２５Ｂ、黒化処理層２３Ｂは極めて薄い層なので、アース接地の妨げとはならない。さらに、接地用枠部１０１は黒化処理により形成されるが、黒化処理層２３Ａ又は２３Ｂの形成時の黒化処理を流用でき、工程短縮、コスト面でも有利となる。
本明細書では、本発明の電磁波遮蔽用シート１をＣＲＴ、ＰＤＰなどのディスプレイ用を主体に記載しているが、ディスプレイ以外の電磁波遮蔽用に使用できることはいうまでもない。
一方、ＰＤＰは大型画面を特徴としており、電磁波遮蔽用シート１の大きさ（外形寸法）は、例えば、３７型では６２０×８３０ｍｍ程度、４２型では５８０×９８０ｍｍ程度もあり、さらに大型サイズもある。このため、電磁波遮蔽用シートのライン数はメッシュの大きさにもよるが、通常、縦及び横方向に数千本にも及ぶ。該ラインの幅は「μｍ」単位の精度で、一定範囲内に形成しなければならない。開口部１０５も、所望以外に着色したりすると、人間がディスプレイ画像を観察した際に、人間は極めて強い違和感を感ずる。即ち、本発明の電磁波遮蔽用シートは、透明な防錆層２５Ａを開口部１０５も含めた全面に形成することにより接着剤層１３、或は基材１１が着色せず、電磁波遮蔽性と適度の透明性を有しているので、画像の視認性に優れるものである。また、防錆層２５Ａと接着剤層１３又は後述する平坦化層２９の屈折率に差があり、相対的に防錆層２５Ａの屈折率が高く、接着層１３又は後述する平坦化層２９の屈折率が低く、反射防止、コントラスト向上などの光学的な作用効果も期待できる。
本発明の電磁波遮蔽用シート１の導電材部１０９としては、金属層２１の少なくとも一方の面へ黒化処理２３Ａ及び／又は２３Ｂを設け、さらに、少くとも該導電材部１０９の基材１１側の面へ、防錆層２５Ａ及び／又は２５Ｂがライン部及び開口部いづれの位置に於いても設けられている。
該導電材部１０９を接着剤層１３を介して透明な基材１１と積層した後に、フォトリソグラフイ法でメッシュ状とする。続いて透明樹脂を開口部１０５内に充填して平坦化層２９として金属層側を平坦化し、さらに必要に応じて特定波長の近赤外線或は近赤外線と特定波長の可視光線を吸収する光線吸収剤層３１Ａ，３１Ｂを設ける。このような電磁波遮蔽用シートをディスプレイの前面に配置すると、ディスプレイから発生する電磁波及び近赤外線を遮蔽し、接着剤層内の気泡による曇り、白化が無く、メッシュの濃淡ムラがなく、黒又は白の点状線状の欠点が極めて少なく、かつ、適度の透明性を有し、ディスプレイに表示された画像を良好に視認することができる。
（製造方法の概略）本発明の電磁波遮蔽用シート１は、まず、少なくとも観察側に、黒化処理及び基材１１側に防錆層を設けた導電材層１０９を用意し、該導電材層１０９を透明なフィルム状の基材１１の一方の面へ接着剤を介して積層した後に、導電材層１０９面へレジスト層１０９ａをメッシュパターン状に設ける。レジスト層１０９ａで覆われていない部分の導電材層１０９を防錆層２５Ａを除いてエッチングにより除去した後に、レジスト層１０９ａを除去する所謂フォトリソグラフイ法で製造すればよい。さらに、既存の設備を使用でき、これらの製造工程の多くを連続的に行うことで、品質及び歩留まりが高く、生産効率が高く生産できる（図８）。
本発明の電磁波遮蔽用シート１の、各層の材料及び形成について説明する。
（導電材層）電磁波を遮蔽する導電材層１０９は、例えば金、銀、銅、鉄、ニッケル、クロムなど充分に電磁波をシールドできる程度の導電性を持つ金属層２１を有する。金属層２１は単体でなくても、合金あるいは多層であってもよい。金属層２１としては、鉄の場合には低炭素リムド鋼や低炭素アルミキルド鋼などの低炭素鋼、Ｎｉ−Ｆｅ合金、インバー合金が好ましく、また、カソーディック電着を行う場合には、電着のし易さから銅又は銅合金箔が好ましい。該銅箔としては、圧延銅箔、電解銅箔が使用できるが、厚さの均一性、黒化処理及び／又はクロメート（処理）層との密着性、及び１０μｍ以下の薄膜化ができる点から、電解銅箔が好ましい。該金属層２１の厚さは１〜１００μｍ程度、好ましくは５〜２０μｍである。これ以下の厚さでは、フォトリソグラフイ法によるメッシュ加工は容易になるが、金属の電気抵抗値が増え電磁波遮蔽効果が損なわれ、これ以上では、所望する高精細なメッシュの形状が得られず、その結果、実質的な開口率が低くなり、光線透過率が低下し、さらに視角も低下して、画像の視認性が低下する。これら金属層２１は、通常予め金属層としたものを接着剤層１３を介して基材１１上に接着し積層する。但し、直接基材１１上に、無電解メッキ（或は無電解メッキ層の上に更に電解メッキしても良い）、蒸着等の方法により、直接形成しても良い。この場合には、接着剤層１３は省略も可能である。
金属層２１の表面粗さとしては、Ｒｚ値で０．５〜１０μｍが好ましい。これ以下では、黒化処理しても外光が鏡面反射して、画像の視認性が劣化する。これ以上では、接着剤やレジストなどを塗布する際に、表面全体へ行き渡らなかったり、気泡が発生したりしてする。表面粗さＲｚは、ＪＩＳ−Ｂ０６０１に準拠して測定した１０点の平均値である。
（黒化処理）電磁波遮蔽用シート１への外光を吸収させて、ディスプレイの画像の視認性を向上するために、メッシュ状の導電材部１０９の金属層２１観察側に黒化処理を行って、コントラスト感を出すことが必要である。該黒化処理は金属層２１面を粗化及び／又は黒化すればよく、金属酸化物、金属硫化物の形成や種々の手法が適用できる。鉄の場合には、通常スチーム中、４５０〜４７０℃程度の温度で、１０〜２０分間さらして、１〜２μｍ程度の酸化膜（黒化膜）を形成するが、濃硝酸などの薬品処理による酸化膜（黒化膜）でもよい。また、銅箔の場合には、銅箔を硫酸、硫酸銅及び硫酸コバルトなどからなる電解液中で、陰極電解処理を行って、カチオン性粒子を付着させるカソーディック電着が好ましい。該カチオン性粒子を設けることでより粗化し、同時に黒色が得られる。記カチオン性粒子としては、銅粒子、銅と他の金属との合金粒子が適用できるが、好ましくは銅‐コバルト合金の粒子である。
本明細書では、粗化及び黒色化を合わせて黒化処理という。該黒化処理の好ましい黒濃度は０．６以上である。なお、黒濃度の測定方法は、ＣＯＬＯＲ  ＣＯＮＴＲＯＬ  ＳＹＳＴＥＭのＧＲＥＴＡＧ  ＳＰＭ１００−１１（キモト社製、商品名）を用いて、観察視野角１０度、観察光源Ｄ５０、照明タイプとして濃度標準ＡＮＳＩ  Ｔに設定し、白色キャリブレイション後に、試験片を測定する。また、該黒化処理の光線反射率としては５％以下が好ましい。光線反射率は、ＪＩＳ−Ｋ７１０５に準拠して、ヘイズメーターＨＭ１５０（村上色彩社製、商品名）を用いて測定する。
（合金粒子）上記カチオン性粒子としては、銅粒子、銅と他の金属との合金粒子が適用できるが、好ましくは銅‐コバルト合金の粒子である。銅‐コバルト合金の粒子を用いると、黒化の程度が著しく向上して可視光をよく吸収する。電磁波遮蔽用シートの視認性を評価する光学特性として、色調をＪＩＳ−Ｚ８７２９に準拠した表色系「Ｌ＊、ａ＊、ｂ＊、ΔＥ＊」で表わした。該「ａ＊」及び「ｂ＊」の絶対値が小さい方が導電材部１０９が非視認性となり、画像のコントラスト感が高まり、結果として画像の視認性が優れる。銅‐コバルト合金の粒子を用いると、銅粒子と比較して「ａ＊」及び「ｂ＊」を０に近く小さくできる。
また、銅‐コバルト合金粒子の平均粒子径は０．１〜１μｍが好ましい。これ以上では、銅‐コバルト合金粒子の粒子径を大きくすると金属層２１の厚さが薄くなり、基材１１と積層する工程で銅箔が切断したりして加工性が悪化し、また、密集粒子の外観の緻密さが欠けて、ムラ状が目立ってくる。これ以下では、粗化が不足するので、画像の視認性が悪くなる。
（防錆層）金属層２１及び／又は黒化処理への、防錆機能と黒化処理の脱落や変形を防止するために、少なくとも金属層２１を黒化処理した黒化処理層２３Ａ，２３Ｂに、防錆層２５Ａ及び／又は２５Ｂを設ける。該防錆層２５Ａ、２５Ｂとしては、ニッケル及び／又は亜鉛及び／又は銅の酸化物、又はクロメート処理層が適用できる。ニッケル及び／又は亜鉛及び／又は銅の酸化物の形成は、公知のメッキ法でよく、厚さとしては、０．００１〜１μｍ程度、好ましくは０．００１〜０．１μｍである。
（クロメート処理）クロメート処理は、被処理材へクロメート処理液を塗布し処理する。該塗布方法としては、ロールコート、カーテンコート、スクイズコート、静電霧化法、浸漬法などが適用でき、塗布後は水洗せずに乾燥すればよい。クロメート処理を片面に施す場合は、ロールコートなどで片面に塗布し、両面に施す場合は、浸漬法で行えばよい。クロメート処理液としては、通常ＣｒＯ２を３ｇ／ｌを含む水溶液を使用する。この他、無水クロム酸水溶液に異なるオキシカルボン酸化合物を添加して、６価クロムの一部を３価クロムに還元したクロメート処理液も使用できる。また、６価クロムの付着量の多少により淡黄色から黄褐色に着色するが、３価クロムは無色であり、３価と６価クロムを管理すれば、実用上の問題がない透明性が得られる。オキシカルボン酸化合物としては、酒石酸、マロン酸、クエン酸、乳酸、グルコール酸、グリセリン酸、トロパ酸、ベンジル酸、ヒドロキシ吉草酸などを、単独又は併用して用いる。還元性は化合物により異なるので、添加量は３価クロムへの還元を把握しながら行う。
具体的には、アルサーフ１０００（日本ペイント社製、クロメート処理剤商品名）、ＰＭ−２８４（日本パーカライジング社製、クロメート処理液商品名）などが例示できる。また、クロメート処理は黒化処理の効果をより高める上で特に好ましい。
黒化処理層２３Ａ，２３Ｂは、少なくとも観察側に又防錆層２５Ａ、２５Ｂは少くとも基材１１側に設ければよく、コントラストが向上してディスプレイの画像の視認性が良くなる。また、他方の面、即ちディスプレイ面側に設けてもよく、ディスプレイから発生する迷光を抑えられるので、さらに、画像の視認性が向上する。
次に、防錆層２５Ａに透明な基材１１を接着剤１３で積層する。
（基材）基材１１の材料としては、使用条件や製造に耐える透明性、絶縁性、耐熱性、機械的強度などがあれば、種々の材料が適用できる。例えば、ポリエチレンテレフタレート・ポリブチレンテレフタレート・ポリエチレンナフタレート・ポリエチレンテレフタレート‐イソフタレート共重合体・テレフタル酸‐シクロヘキサンジメタノール‐エチレングリコール共重合体・ポリエチレンテレフタレート／ポリエチレンナフタレートの共押し出しフィルムなどのポリエステル系樹脂、ナイロン６・ナイロン６６・ナイロン６１０などのポリアミド系樹脂、ポリプロピレン・ポリメチルペンテンなどのポリオレフィン系樹脂、ポリ塩化ビニルなどのビニル系樹脂、ポリアクリレート・ポリメタアクリレート・ポリメチルメタアクリレートなどのアクリル系樹脂、ポリイミド・ポリアミドイミド・ポリエーテルイミドなどのイミド系樹脂、ポリアリレート・ポリスルホン・ポリエーテルスルホン・ポリフェニレンエーテル・ポリフェニレンスルフィド（ＰＰＳ）・ポリアラミド・ポリエーテルケトン・ポリエーテルニトリル・ポリエーテルエーテルケトン・ポリエーテルサルファイトなどのエンジニアリング樹脂、ポリカーボネート、ポリスチレンなどのスチレン系樹脂などがある。
基材１１は、これら樹脂を主成分とする共重合樹脂、または、混合体（アロイでを含む）、若しくは複数層からなる積層体であっても良い。該基材は、延伸フィルムでも、未延伸フィルムでも良いが、強度を向上させる目的で、一軸方向または二軸方向に延伸したフィルムが好ましい。該基材の厚さは、通常、１２〜１０００μｍ程度が適用できるが、５０〜７００μｍが好適で、１００〜５００μｍが最適である。これ以下の厚さでは、機械的強度が不足して反りやたるみなどが発生し、これ以上では、過剰な性能となってコスト的にも無駄である。
基材１１は、これら樹脂の少なくとも１層からなるフィルム、シート、ボード状として使用するが、これら形状を本明細書ではフィルムと総称する。通常は、ポリエチレンテレフタレート、ポリエチレンナフタレート等のポリエステル系のフィルムが透明性、耐熱性がよくコストも安いので好適に使用され、ポリエチレンテレフタレートが最適である。また、透明性は高いほどよいが、好ましくは可視光線透過率で８０％以上である。
基材１１は、塗布に先立って塗布面へ、コロナ放電処理、プラズマ処理、オゾン処理、フレーム処理、プライマー（アンカーコート、接着促進剤、易接着剤とも呼ばれる）塗布処理、予熱処理、除塵埃処理、蒸着処理、アルカリ処理、などの易接着処理を行ってもよい。該樹脂フィルムは、必要に応じて、充填剤、可塑剤、帯電防止剤などの添加剤を加えても良い。
（積層法）積層（ラミネートともいう）法としては、基材１１又は導電材層１０９の一方に、接着剤又は粘着剤を塗布し必要に応じて乾燥して、加熱又は加熱しないで加圧し、基材１１と導電材層１０９とを接着剤１３を介して接合する。その後必要に応じて３０〜８０℃の温度下で、エージング（養生）してもよい。また、基材１１自身、又は基材１１が複数層で積層面が、例えば、アイオノマー樹脂、エチレン‐酢酸ビニル共重合体、エチレン‐アクリル酸共重合体、エチレン‐アクリル酸エステル共重合体などの熱接着性の樹脂であれば、加熱下で加圧するだけでよい。
（接着剤）接着剤１３としては、特に限定されないが、例えば、アクリル樹脂、ポリエステル樹脂、ウレタン樹脂、エポキシ樹脂、塩化ビニル‐酢酸ビニル共重合樹脂などが適用できる。また、エッチング液による染色や劣化が少なく、加工適性のよい熱硬化型樹脂を用いた、当業者がドライラミネーション法（ドライラミともいう）と呼ぶ方法が好ましい。さらに、紫外線（ＵＶ）、電子線（ＥＢ）などの電離放射線で硬化（反応）する電離放射線硬化型樹脂も好ましい。電離放射線硬化型樹脂としては、例えば、ポリエステル（メタ）アクリレート、ウレタン（メタ）アクリレート、エポキシ（メタ）アクリレート等のプレポリマー（乃至はオリゴマー）、トリメチロールプロパントリ（メタ）アクリレート、ジペンタエリスリトールヘキサ（メタ）アクリレート等の単量体、或はこれらの混合物が用いられる（ここで、（メタ）アクリレートとは、アクリレート又はメタクリレートを意味する）。
（ドライラミ）ドライラミネーション法とは、溶媒へ分散または溶解した接着剤を塗布し乾燥させて、貼り合せ基材を重ねて積層した後に、３０〜１２０℃で数時間〜数日間エージングすることで、接着剤を硬化させて、２種の材料を積層させる方法である。また、ドライラミネーション法を改良したノンソルベントラミネーション法でもよく、溶媒へ分散または溶解せずに接着剤自身を塗布し乾燥させて、貼り合せ基材を重ねて積層した後に、３０〜１２０℃で数時間〜数日間エージングすることで、接着剤を硬化させることで、２種の材料を積層させる方法である。
ドライラミネーション法、またはノンソルベントラミネーション法で用いる接着層の接着剤として、熱、または紫外線・電子線などの電離放射線で硬化する接着剤が適用できる。熱硬化接着剤としては、具体的には、２液硬化型の接着剤、例えば、ポリエステルウレタン系樹脂、ポリエーテルウレタン系またはアクリルウレタン系樹脂等から成るウレタン系接着剤、アクリル系接着剤、ポリエステル系接着剤、ポリアミド系接着剤、ポリ酢酸ビニル系接着剤、エボキシ系接着剤、ゴム系接着剤などが適用できるが、２液硬化型ウレタン系接着剤が好適である。
２液硬化型ウレタン系樹脂としては、具体的には、例えば、多官能イソシアネートとヒドロキシル基含有化合物との反応により得られるポリマー、具体的には、例えば、トリレンジイソシアナート、ジフェニルメタンジイソシアナート、ポリメチレンポリフェニレンポリイソシアナート等の芳香族ポリイソシアナート、あるいは、ヘキサメチレンジイソシアナート、キシリレンジイソシアナート、イソホロンジイソシアネート等の脂肪族（乃至は脂環式）ポリイソシアナート等の多官能イソシアネートと、ポリエーテル系ポリオール、ポリエステル系ポリオール、ポリアクリレートポリオール等のヒドロキシル基含有化合物との反応により得られる２液型ウレタン系樹脂を使用することができる。
好ましくは、エッチング液による染色、劣化がないスチレン‐マレイン酸共重合ポリマーで変性したポリエステルポリウレタンと脂肪族ポリイシシアネートを配合した接着剤である。
ドライラミネーション法では、これらを主成分とする接着剤組成物を有機溶媒へ溶解または分散し、これを、例えば、ロールコーティング、リバースロールコーティング、グラビアコーティング、グラビアリバースコーティング、グラビアオフセットコーティング、キスコーティング、ワイヤーバーコーティング、コンマコーティング、ナイフコーティング、デップコーティング、フローコーティング、スプレイコーティングなどのコーティング法で塗布し、溶剤などを乾燥して、本発明のラミネーション用接着層を形成することができる。好ましくは、ロールコーティング、リバースロールコーティング法である。
該接着層１３の膜厚としては、０．１〜２０μｍ（乾燥状態）程度、好ましくは１〜１０μｍである。該接着層を形成したら直ちに、貼り合せ基材を積層した後に、３０〜１２０℃で数時間〜数日間エージングすることで、接着剤を硬化させることで接着する。該接着剤の塗布面は、基材側、導電材部側のいずれでもよい。好ましくは、粗化してある銅箔側で、粗面の全体に行き渡って、積層体へ気泡の発生が抑えられる。
ノンソルベントラミネーション法は、基本的にはドライラミネーション法と同様であるが、接着剤組成物を有機溶媒へ溶解または分散しないで、接着剤組成物そのままを用いるが、必要に応じて、粘度を低下させるために、接着剤組成物を加熱加温して用いる場合もある。
（粘着剤）粘着剤としては、公知の感圧で接着する粘着剤が適用できる。粘着剤としては、特に限定されるものではなく、例えば、天然ゴム系、ブチルゴム・ポリイソプレン・ポリイソブチレン・ポリクロロプレン・スチレン−ブタジエン共重合樹脂などの合成ゴム系樹脂、ジメチルポリシロキサンなどのシリコーン系樹脂、アクリル系樹脂、ポリ酢酸ビニール・エチレン‐酢酸ビニール共重合体などの酢酸ビニール系樹脂、ウレタン系樹脂、アクリロニトリル、炭化水素樹脂、アルキルフェノール樹脂、ロジン・ロジントリグリセリド・水素化ロジンなどのロジン系樹脂が適用できる。
（ゴム系粘着剤）ここでゴム系粘着剤は、クロロプレンゴム，ニトリルブタジエンゴム，アクリルゴム，スチレンブタジエンゴム，スチレンイソプレンスチレン，スチレンブタジエンスチレン，スチレンエチレンブタジエンスチレン，ブチルゴム，ポリイソブチレンゴム，天然ゴム，ポリイソプレンゴムなどの粘着ゴムの一又は複数に、フェノール系樹脂，変性フェノール樹脂，ケトン樹脂，アルキッド樹脂，ロジン系樹脂，クマロン樹脂，スチレン系樹脂，石油樹脂，塩化ビニル系樹脂などの粘着付与材の一又は複数を配合したものが有効である。
ゴム系粘着剤は、アクリル系接着材と比較して耐薬品性、耐膨潤性、耐温度性、粘着性、および剥離強度に優れているので、接着部分が酸性又はアルカリ性の物質に曝されても剥離が生じない。また、ゴム系粘着材は、酸性又はアルカリ性の薬液中で加水分解をほとんど発生せず、粘着寿命が長い。
（粘着剤による接着剤層の形成）これらの樹脂、またはこれらの混合物を、ラテックス、水分散液、または有機溶媒液として、スクリーン印刷またはコンマコートなどの、公知の印刷またはコーティング法で、印刷または塗布し必要に応じて乾燥した後に、一方の材料と重ねて加圧すれば良い。
図５Ａおよび図５Ｂは、巻取りロール状での加工を説明する平面図及び側面図である。
具体的な積層方法としては、通常、帯状で連続して巻き取られたロール状（巻取りロールという）で行う。図５Ａは平面図で巻取りロールから巻きほぐされて伸張された状態で、電磁波遮蔽用シート１が一定間隔で面付けされている。図５Ｂは側面図で、導電材層１０９と基材１１とが積層されている。まず、巻取りロールの金属層２１に黒化処理層２３Ａ，２３Ｂ及び防錆層２５Ａ，２５Ｂを形成をして、導電材層１０９を得る。次に導電材層１０９の防錆層２５Ａへ接着剤１３を塗布し乾燥した後に、基材１１を重ね合わせて加圧する。さらに、必要に応じて３０〜８０℃の雰囲気で数時間〜数日のエージング（養生、硬化）を行って、巻取りロール２を得る。
（フォトリソ法）図８の如く該積層体の導電材層１０９面へ、レジスト層１０９ａをメッシュパターン状に設け、レジスト層１０９ａで覆われていない部分の導電材層をエッチングにより除去した後に、レジスト層１０９ａを除去するフォトリソグラフイ法で、メッシュ状とする。
（マスキング）まず、基材１１と導電材層１０９の積層体の導電材層１０９面を、フォトリソグラフイ法でメッシュ状とする。この工程も、帯状で連続して巻き取られたロール状の積層体を加工して行く。該積層体を連続的又は間歇的に搬送しながら、緩みなく伸張した状態で、マスキング、エッチング、レジスト剥離する。
まず、マスキングは、例えば、感光性レジスト１０９ａを導電材層１０９上へ全面塗布し、乾燥した後に、所定のパターン（メッシュのライン部）版（マスク）にて密着露光して所定のパターン状に露光する。感光性レジストがネガ型（露光部が硬化）の場合は、開口部が遮光、ライン部が透光のパターンとする。又感光性レジストがポジ型（露光部が溶解）の場合は、開口部が透口、ライン部が遮光のパターンとする。露光の光源としては、例えば水銀燈が用いられる。水現像し、硬膜処理などを施し、ベーキングする。
レジストの塗布は、巻取りロール状の帯状の積層体（基材１１と導電材層１０９）を連続又は間歇で搬送させながら、その導電材層１０９面へ、カゼイン、ＰＶＡ、ゼラチンなどのレジストをディッピング（浸漬）、カーテンコート、掛け流しなどの方法で行う。また、レジストは塗布ではなく、ドライフィルムレジストを用いてもよく、作業性が向上できる。ベーキングはカゼインレジストの場合、２００〜３００℃で行うが、積層体の反りを防止するために、できるだけ低温度が好ましい。
（エッチング）マスキング後にエッチング（腐蝕）を行う。該エッチングに用いるエッチング液としては、エッチングを連続して行う本発明には循環使用が容易にできる塩化第二鉄、塩化第二銅の溶液が好ましい。また、該エッチングは、帯状で連続する鋼材、特に厚さ２０〜８０μｍの薄板をエッチングするカラーＴＶのブラウン管用のシャドウマスクを製造する設備と、基本的に同様の工程である。即ち、該シャドウマスクの既存の製造設備を流用でき、マスキングからエッチングまでが一貫して連続生産できて、極めて効率が良い。エッチング後は、水洗、アルカリ液によるレジスト剥離、洗浄を行ってから乾燥すればよい。
（着色防止効果）該エッチング時には、エッチング液が全体へ吹き付けられるので、金属層２１以外の部分もエッチング液のアタックを受けてしまう。特に開口部１０５が形成された後は、従来の場合には接着剤層１３がむき出しとなって、該接着剤層１３がエッチング液の影響で着色したりする。着色すると、ＪＩＳ−Ｚ８７２９に準拠した表色系「Ｌ＊、ａ＊、ｂ＊、ΔＥ＊」で表わした色調で、該「Ｌ＊」、「ａ＊」及び「ｂ＊」が大きくなり、画像の視認性が低下する。
ところが、本発明に於いて基材１１側に存在する防錆層２５Ａを、ライン部１０７のみでなくメッシュの開口部１０５へも残しておく。このため、該防錆層２５Ａが接着剤層１３を保護する。このため、該接着剤層１３はエッチング液の影響を受けず、着色しないので、画像の視認性が低下しない。又平坦化層２９との接着性も低下しない。
（剥離防止効果）さらに、エッチング後のレジスト膜１０９ａの剥離には、アルカリ性の剥離液を用いて剥離するので、従来の場合、接着剤層１３がアルカリ液の影響で剥離することが見られた。ところが、本発明では、防錆層２５Ａをメッシュの開口部１０５へも残しておくことで、該防錆層２５Ａが接着剤層１３を保護する。このため、該接着剤層１３はアルカリ性の剥離液の影響を受けず、剥離することがない。
（汚染防止効果）さらに、通常、接着剤層１３は、エッチング液中の鉄やナトリウムによって汚染されるが、本発明では、防錆層２５Ａが接着剤層１３を保護することで、この汚染も防止することができる。鉄やナトリウムの汚染がないと、ディスプレイに搭載されて高温多湿などの特殊な環境に晒された時に稀に発生する、電磁波遮蔽用シート１表面の水濡れ現象がなく、外観的にも優れる。理由は定かではないが、防錆層２５Ａは金属酸化物が主体で表面張力が高く、水の濡れ性がよいためと推定される。このように、防錆層２５Ａを開口部１０５部分にも形成させておくことで、複数の特異な作用効果を発現できる。
（メッシュ）メッシュ部１０３は、複数で開口部１０５を有するライン部１０７からなっている。開口部１０５の形状は特に限定されず、例えば、正３角形、２等辺３角形等の３角形、正方形、長方形、菱形、台形などの４角形、５角形、６角形（亀甲形）、８角形等のｎ角形、円形、楕円形などが適用できる。これらの開口部の複数を、組み合わせてメッシュとする。
開口率、メッシュの非視認性、及び画像の視認性から、メッシュ部１０３のライン部１０７の直線部における幅Ｗが所定値±３０％の範囲内であり、かつ、透明基板と直交したライン切断面（横断面）の形状における上底と下底とを結ぶ土手（開口部の周囲の側面）の曲率半径が、前記金属層の厚さの１．５〜３．０倍とする。好ましくは、メッシュ部１０３のライン幅Ｗが５〜２５μｍで、ラインとラインのピッチが１５０〜５００μｍとし、また、後述の如くメッシュ部１０３の外周部近傍の１〜５０メッシュ、又は０．１５〜１５ｍｍの部分についてはライン部の幅の分布は所定値±３０％の範囲外とすることも可能である。
通常、大型のプラズマディスプレイパネル用の電磁波遮蔽用シートには、数千本以上の直線ラインが形成されており、そしてそれぞれが交わっている。該ライン部１０７のライン幅のバラツキを抑え、かつ、ライン部１０７の切断面の形状における上底と下底とを結ぶ土手の曲率半径を規制する。このことにより、電磁波遮蔽性と適度の透明性を有し、メッシュの濃淡ムラが少なく、かつ、特に黒と白の点状及び線状欠点が少なく、かつまた、表示光のギラツキが少なく、又は外光の反射が抑えられ、優れた画像の視認性を有する電磁波遮蔽用シート１を得ることができる。
ライン部１０７の幅Ｗのバラツキは、例えば、ライン幅１４μｍとすると、１４±４．２μｍで、範囲としては９．８〜１８．２μｍあり、この範囲内であれば、メッシュの濃淡ムラ、黒及び／又は白の点状及び線状の欠点が発生しない。もし、ライン幅に広狭があると、メッシュが濃淡ムラとなる。また広狭が大きい場合には、人間がディスプレイ画像を観察した際に、広い部分は黒点欠点となり、狭い部分は白点欠点となってしまう。全体の画像に対してポツンと白点及び／又は黒点があると、人間は極めて強い違和感を感ずる。
しかし、本発明の電磁波遮蔽用シート１によれば、連続フォトリソグラフイ法で製造し、ライン幅のバラツキを所定の範囲とすることで、メッシュの濃淡ムラの発生は極めて少なく、しかも、電磁波遮蔽性及び透明性には問題はない。また、メッシュの濃淡ムラや黒及び／又は白の点状及び線状の欠点は、レジスト塗布時にレジスト液の飛沫が不要な部分へ付着しても発生するが、連統フォトリソグラフイ法で製造することで、極めてまれである。
また、ライン部１０７の幅Ｗの制御からは、メッシュ部１０３の外周部に接する部分の外周部の部分を除いてもよい。これはメッシュ部１０３が終わって全面金属層２１からなる接地用枠部１０１となるために規則性が途切れ、また、ライン幅を接地用枠部１０１に内周するメッシュ外周部において、接地用枠部に向かって暫時拡幅したりするなどの別目的の処置をすることがあるためである。該外周部としては、接地用枠部１０１の内周から１〜５０メッシュ、又は０．１５〜１５ｍｍ、好ましくは１〜２５メッシュ、又は０．３〜７．５ｍｍである
このように、ライン部１０７の透明基板１１と直交したライン部１０７の切断横断面の形状における上底と下底とを結ぶ土手の曲率半径が、前記金属層の厚さの１．５〜３．０倍とし、かつ、ライン幅が所定値±３０％にするには、レジストの種類やエッチング工程の条件で制御する。例えば、レジストとしてドライレジストや液レジストを用いたり、また、エッチング条件としては、エッチング液のボーメ度を３５度以上にしたり、エッチング液として塩化第二銅又は塩化第二鉄水溶液を用いて、エッチング液の温度が３５度以上としたり、エッチング液のスプレイ流速を２０００ｍｌ／分以上として、かつ、スプレイノズルを首振りさせたり、左右に揺動させたりしてエッチングすることが望ましい。
また、ライン部１０７の曲率半径、ライン幅を制御するには、前述のパターン版の線幅を得たい製品のライン幅より大きくとり、できるだけ腐蝕する量を大きくして、エッチング液のエッチングスピードを遅くすることによって、曲率半径、ライン幅を制御しやすくすることができる。
なお、ライン部１０７における上底と下底とを結ぶ土手の曲率半径は、透明基板１１と直交したライン部１０７をミクロトームでスライスし、白金パラジュウムをスパッタした後に、該ライン部１０７の切断面を２０００倍の電子顕微鏡で撮影し、この撮影した写真から、上底端値と下底端値から推定して求める。但し、エッチングにより形成された土手の形状は必ずしも真円形とはならないので、略円形の円周線、台形の斜線に近い線でもよい。
要は上底右端と下底右端、又は上底左端と下底左端を含む線分が、金属層の厚さの１．５〜３．０倍の曲率半径となればよい。また、曲率半径は一定である必要はなく、変化していてもよいが、金属層の厚さの１．５〜３．０倍の範囲に収まっていればよい。
また、ラインが電磁波遮蔽用シートの下部面となすバイアス角は、図１の図示では４５度を例示しているが、これに限られず、モアレの解消などのために、ディスプレイの発光特性や画素の並びなどを加味して適宜、選択すればよい。
（平坦化）メッシュが形成されると、メッシュのライン部１０７は金属の厚みがあるが、開口部１０５は金属層２１が除去されて空洞となり、その結果ライン部１０７に対して開口部１０５は相対的に凹部となる。導電材部１０９は斯くの如き凹凸状態となる。該凹凸は次工程で接着剤（又は粘着剤）が塗布される場合には、該接着剤などで埋まる。しかし、メッシュ形成後、直ちに他の部材（例えば）ディスプレイ（表面板）へ貼り込む場合には、凹凸が露出したままで、作業性が悪いのみでなく、該開口部１０５の凹部内に気泡が留り、気泡と接着剤との界面で光が散乱して、ヘイズが高く、白化した状態となるので、該凹部を埋めて平坦化することが好ましい。
平坦化としては、透明樹脂を該凹部に塗布し充填して埋め込むが、凹部の隅々まで侵入しないと、気泡が残り透明性が劣化する。このため、溶剤などで稀釈して低粘度で塗布し乾燥したり、空気を脱気しながら塗布したりして、平坦化層２９を形成する。
平坦化層２９は透明性が高く、メッシュを構成する金属との接着性が良く、次工程の接着剤との接着性がよいものであればよい。但し、平坦化層２９の表面が、突起、凹み、ムラがあると、平坦化層２９上に接着剤を塗工して他の被着体３２と積層する際の接着剤中の気泡残留効果も不完成となる。更に電磁波遮蔽用シートをディスプレイ前面へ設置した際に、モワレ、干渉ムラ、ニュートンリングが発生したりするので好ましくない。好ましい方法としては、樹脂として熱又は紫外線硬化樹脂を溶剤で稀釈し低粘度化した状態で塗布し、該樹脂を開口部１０５の凹部内全域に流動させ充填させ、溶剤を乾燥させた後に、平面性に優れ剥離性のある基材で積層し、塗布樹脂を熱又は紫外線で硬化させて、剥離性基材を剥離し除去する。平坦化層２９の表面は、平面性基材の表面が転写されて、平滑な面が形成される。剥離性基材としては、例えばシリコン樹脂を離型層として表面に塗工した２軸延伸ポリエチレンテレフタレートが挙げられる。
平坦化層２９に用いる樹脂としては、特に限定されず各種の天然又は合成樹脂、熱又は電離放射線硬化樹脂などが適用できるが、樹脂の耐久性、塗布性、平坦化しやすさ、平面性などから、ウレタン（メタ）アクリレート、ポリエステル（メタ）アクリレート、エポキシ（メタ）アクリレート等のプレポリマー（又はオリゴマー）、トリメチロールプロパントリ（メタ）アクリレート、ジペンタエリスリトールヘキサ（メタ）アクリレート等の単量体、或はこれらプリポリマーと単量体との混合体から成る紫外線硬化樹脂が好適である。
（近赤外線吸収剤）さらに、平坦化層２９に用いる樹脂へ、近赤外線の特定波長帯域を吸収する近赤外線吸収剤を添加することが好ましい。近赤外線の特定波長帯域を吸収することで、ディスプレイから輻射される近赤外線を遮蔽し、該近赤外線による遠隔操作装置等近赤外線で作動する機器の誤動作を防止できる。ここで、近赤外線の特定波長とは、７８０〜１２００ｎｍ程度である。特に８００〜１１００ｎｍの波長帯域の８０％以上を吸収することが望ましい。該近赤外線吸収剤（ＮＩＲ吸収剤という）としては、特に限定されないが、近赤外線領域に急峻な吸収があり、可視光帯域の光透過性が高く、かつ、可視光領域には特定の波長の大きな吸収がない色素などが適用できる。ＮＩＲ吸収剤としては、フタロシアニン系化合物、インモニウム系化合物、ジインモニウム系化合物、ジチオール金属錯体系化合物等が用いられる。これらのＮＩＲ吸収剤は１種単独で用いることも出来るが、好ましくは、２種以上混合して用いる。例えば、ジインモニウム系化合物とフタロシアニン系化合物との混合系が挙げられる。又、ＰＤＰから発光する可視光領域としては、通常、ネオン原子の発光スペクトルであるオレンジ色が多いので、可視光のうち５７０〜６０５ｎｍ付近の帯域をある程度吸収する色調補正用光線吸収剤を含有することが好ましい。該色素としては、シアニン系化合物、フタロシアニン系化合物、ナフタロシアニン系化合物、ナフトキノン系化合物、アントラキノン系化合物、ジチオール系錯体などがある。これら近赤外線吸収剤と色調補正用光線吸収剤とは必要に応じていづれか片方、或は両方を添加する。
（ＮＩＲ吸収層）ＮＩＲ吸収層３１Ｂ，３１Ａは、平坦化層２９側及び／又は逆側の基材１１側へ各々設ける。平坦化層２９面へ設けた場合は、図１に図示するＮＩＲ吸収層３１Ｂで、基材１１面へ設けた場合は、図１に図示するＮＩＲ吸収層３１Ａである。ＮＩＲ吸収層３１Ｂ及びＮＩＲ吸収層３１Ａは、ＮＩＲ吸収剤を有する市販フィルム（例えば、東洋紡績社製、商品名Ｎｏ２８３２）を接着剤で積層したり、先のＮＩＲ吸収剤をバインダへ含有させて塗布してもよい。バインダとしては、ポリエステル樹脂、ポリウレタン樹脂、アクリル樹脂や、熱又は紫外線などで硬化するエポキシ、アクリレート、メタアクリレート、イソシアネート基などの反応を利用した硬化タイプなどが適用できる。
本発明による電磁波遮蔽用シートは、一般には、更に別の被着体と接着剤層を介して積層して用いられる。被着体３２としては、透明基板（保護層乃至は補強層）、該透明基板上に更に反射防止層、ハードコート層、防汚層、防眩層等を形成して成る各種機能性シート、或はディスプレイ本体等が挙げられる。被着体は基材１１側、導電材部１０９側、或はその両側いずれも有り得る。導電部材１０９側に被着体３２を積層する場合を図７に示す。此の図では導電部材上に接着剤層３３を介して被着体３２を積層している。此の場合には、開口部内の空気が接着剤によって十分に置換される様に注意して行わないと開口部内に気泡Ｂが残留してしまう。この場合、接着剤層３３は直接導電材部１０９では無く、平坦化層２９（を介してその）上に接着材を塗工すれば、このような接着剤３３中への気泡Ｂの残留を防止出来る。
（反射防止層）電磁波遮蔽用シートの観察側へ、反射防止層（ＡＲ層という）を設けてもよい。反射防止層は、可視光線をの反射を防止するためのもので、その構成としては、単層、多層の多くが市販されている。多層のものは、高屈折率層と低屈折率層を交互に積層したもので、高屈折率層としては、酸化ニオブ、チタン酸化物、酸化ジルコニウム、ＩＴＯなどがあり、低屈折率層としては、珪素酸化物、弗化マグネシウム等がある。また、外光を乱反射する微細な凹凸表面を有する層を有するものもある。
（ハードコート層、防汚層、防眩層）さらに、反射防止（ＡＲ）層には、ハードコート層、防汚層、防眩層を設けてもよい。ハードコート層は、ＪＩＳ−Ｋ５４００の鉛筆硬度試験でＨ以上の硬度を有する層で、ポリエステル（メタ）アクリレート、ウレタン（メタ）アクリレート、エポキシ（メタ）アクリレートなどの多官能（メタ）アクリレートを、熱又は電離放射線で硬化させる。防汚層は、撥水性、撥油性のコートで、シロキサン系、フッ素化アルキルシリル化合物などが適用できる。防眩層は外光を乱反射する微細な凹凸表面を有する層である。
（シート化）以上のように、連続した帯状の巻取りロール状態で製造してきた部材を切断して、１枚毎の電磁波遮蔽用シート１を得る。該電磁波遮蔽用シート１を、被着体としてのガラス、樹脂などの透明基板へ貼り付けられ、また必要に応じて、ＡＲ層、ハードコート層、防汚層、防眩層と組み合されてディスプレイ前面板となる。該基板は、大型のディスプレイには厚さが１〜１０ｍｍの剛性を持つものが、また、キャラクタ表示管などの小型のディスプレイには厚さが０．０１〜０．５ｍｍの樹脂フィルムが用いられ、ディスプレイの大きさや用途に応じて、適宜選択すればよい。或はまたスプレイの前面へ直接貼着、積層してもよい。
ディスプレイ表面へ本発明の電磁波遮蔽用シートを直接積層する形態の場合である。
（直接貼着）について説明する。この場合には、メッシュ状となった金属層側が観察側となり、該金属層側へ少なくとも黒化処理層を設ければよい。接地用枠部１０１が表面へ露出するので、電極を引き出し易くアースがとりやすい。なお、平坦化層は接地用枠部１０１には設け無い。尚、防錆層２５Ｂ、黒化処理２３Ｂは極めて薄い層なので、アース接地の妨げとはならない。また、該接地用枠部１０１が黒化処理されていて黒い面が観察側となるので、前面ガラス板の額縁状に設けていた黒色印刷が不要となり、工程が短縮でき、コスト面でも有利である。
次に具体的実施例について説明する。
（実施例１）金属層２１を含む導電材層１０９として、平均粒子径０．３μｍの銅‐コバルト合金粒子から成る黒化処理層２３Ａ，２３Ｂと、更にその上に設けられたクロメート（処理）層２５Ａ，２５Ｂとを有する厚さ１０μｍの電解銅箔を用意した。該銅箔のクロメート処理層面側と、厚さが１００μｍの透明な２軸延伸ＰＥＴ（ポリエチレンテレフタレート）フィルムＡ４３００（東洋紡績社製、商品名）から成る基材とを、２液硬化型ポリウレタン系接着剤でラミネートした後に、５６℃で４日間エージングした。接着剤としては主剤タケラックＡ−３１０（ポリオール）と硬化剤Ａ−１０（イソシアネート）（いずれも武田薬品工業社製、商品名）を用い、塗布量は乾燥後の厚さで７μｍとした。クロメート処理としては、０．１％濃度のアルサーフ１０００（日本ペイント社製、クロメート処理剤商品名）を用い、４０℃で１分間浸漬して処理を行い、水洗後８０℃で１０分間乾燥した。
次いで、フォトリソグラフイ法によるメッシュの形成は、連続した帯状でマスキングからエッチングまでを行う、カラーＴＶシャドウマスク用の製造ラインを流用した。まず、該ラミネートフィルムの導電材層外表面の全体へ、カゼインから成る感光性レジストを掛け流し法で塗布した。次のステーションへ搬送し、開口部が正方形でライン幅２２μｍ、ライン間隔（ピッチ）３００μｍ、バイアス角度４９度、接地用電極部の幅５ｍｍのパターン版（フォトマスク）を用いて、水銀燈を用いて密着露光した。次々とステーションを搬送しながら、水現像し、硬膜処理し、さらに、８０℃でバーニング処理をした。
さらに次のステーションへ搬送し、エッチング液として４０℃、４０°ボーメの塩化第二鉄水溶液を用いて、サイドエッチングを効かせるスプレイ法で吹きかけて開口部の電解銅箔、黒化処理をエッチングして除去し、基材側に位置するクロメート処理層が残留した状態でメッシュの開口部を形成した。次々とステーションを搬送しながら、水洗し、レジストを剥離し、洗浄し、さらに、８０℃で乾燥して実施例１の電磁波遮蔽用シートを得た。
（実施例２）クロメート（処理）層へ、酸化亜鉛を含ませる以外は、実施例１と同様にして、実施例２の電磁波遮蔽用シートを得た。
（実施例３）クロメート（処理）層の代わりに、メッキ法で酸化ニッケルを用いる以外は、実施例１と同様にして、実施例３の電磁波遮蔽用シートを得た。
（実施例４）クロメート（処理）層の代わりに、メッキ法で酸化ニッケル及び酸化亜鉛を用いる以外は、実施例１と同様にして、実施例４の電磁波遮蔽用シートを得た。
（実施例５）クロメート（処理）層の代わりに、メッキ法で酸化ニッケル、酸化亜鉛及び酸化銅を用いる以外は、実施例１と同様にして、実施例５の電磁波遮蔽用シートを得た。
（比較例１）基材側のクロメート（処理）層２５Ａを設けない以外は、実施例１と同様にして、比較例１の電磁波遮蔽用シートを得た。
（実施例６）実施例１の電磁波遮蔽用シートのメッシュ部表面へ、下記組成の平坦化層組成物を塗布し、厚さが５０μｍのＳＰ−ＰＥＴ２０−ＢＵ（トーセロ社製、表面離型処理ＰＥＴフィルム商品名）をラミネートした後に、高圧水銀灯を用いて２００ｍｊ／ｃｍ２の露光（３６５ｎｍ換算）した。そして、ＳＰ−ＰＥＴ２０−ＢＵを剥離すると、メッシュ部の開口部が平坦化層組成物によって充填されて平坦化した実施例２の電磁波遮蔽用シートが得られた。
平坦化層組成物としては、Ｎ−ビニル−２−ピロリドン２０質量部、ジシクロペンテニルアクリレート２５質量部、オリゴエステルアクリレート（東亜合成（株）製、Ｍ−８０６０）５２質量部、１−ヒドロキシシクロヘキシルフェニルケトン（チバガイギー社製、イルガキュア１８４）３質量部を用いた。
（実施例７）実施例６の平坦化層組成物へ、チオール−ニッケル錯体１質量部を含有させた以外は、実施例６と同様にして電磁波遮蔽用シートを得た。
（実施例８）実施例６の平坦化層面へ、ＮＩＲフィルムＮｏ２８３２（東洋紡績社製、近赤外線吸収フィルム商品名）を粘着剤で積層した以外は、実施例６と同様にして電磁波遮蔽用シートを得た。
（実施例９）（直接貼り）銅‐コバルト合金粒子のクロメート（処理）層でない面と、ＰＥＴフィルムをラミネートする以外は、実施例１と同様にし、さらに、実施例６と同様にして平坦化層を形成して、実施例９の電磁波遮蔽用シートを得た。
実施例及び比較例の電磁波遮蔽性シートを、ＰＤＰパネルへ搭載して、表示画像の視認性を目視で観察した。又近赤外線吸収性態を測定した。
（結果）実施例１〜８では、ＰＤＰディスプレイに表示された画像にもギラツキがなく、白及び／又は黒の点状、線状欠点、曇り（白化）も認めらず、視認性が良好であった。又自記分光透過率を測定したところ、波長８００〜１１００ｎｍ帯域での近赤外線透過率は２０％未満であった。実施例９の電磁波遮蔽性シートでは、基材面を粘着剤でＰＤＰディスプレイへ設置したところ、表示光が反射した迷光も少なく、ギラツキもなく、画像の視認性は良好で、さらに電極の引き出し工数も減り、ガラス基板に設ける額縁状の黒印刷も要らなかった。
また、実施例１〜９の接着剤層を蛍光Ｘ線分析装置（ＲＩＸ３０００、Ｒｉｇａｋｕ社製、商品名）でＦｅ、Ｎａを測定したが、検出されず開口部も白濁、着色も認められなかった。さらに、ＰＤＰディスプレイへ設置して、連続１０時間にわたって画像表示をしたが異常は認められなかった。
比較例１では、開口部が若干白濁しており、ＰＤＰディスプレイに表示された画像には、コントラストが悪く、視認性も悪かった。
本発明の電磁波遮蔽用シートによれば、ＣＲＴ、ＰＤＰなどのディスプレイの前面に配置して、ディスプレイから発生する電磁波を遮蔽し、かつ、メッシュのライン部分は非視認性で、電磁波遮蔽性、透明性の両特性を満たし、かつ、どちらの面を観察側にしてもよく、画像を良好に視認することができる。
【図１】
2004016060.tif 000003
【図２】
2004016060.tif 000004
2004016060.tif 000005
【図４】
2004016060.tif 000006
2004016060.tif 000007
【図６】
2004016060.tif 000008
【図７】
2004016060.tif 000009
【図８】
2004016060.tif 000010
【国際調査報告】
2004016060.tif 000011
2004016060.tif 000012
2004016060.tif 000013
2004016060.tif 000014